(57)【要約】【課題】  所望のチキソ性を有する燃料電池セパレーター用水系導電性ペーストの製造方法を提供する。【解決手段】  ４％水溶液としたときの粘度が４〜５０ｍＰａ・ｓであるポリビニルアルコールおよび２種類以上の導電性材料を含む混合物であって、前記混合物中の前記導電性材料の含有量が、６０〜８０ｗｔ％である混合物を、密閉式混練機を用いて２０〜８０℃に保ち、２０００〜５０００ＭＪ／ｍ3のエネルギーで混練する第１混練工程と、前記第１混練工程において混練された前記混合物に水系分散粒子状アクリル系バインダーを添加し、混練する第２混練工程とを含む。【選択図】  なし【特許請求の範囲】
【請求項１】
４％水溶液としたときの粘度が４〜５０ｍＰａ・ｓであるポリビニルアルコールおよび２種類以上の導電性材料を含む混合物であって、前記混合物中の前記導電性材料の含有量が、６０〜８０ｗｔ％である混合物を、密閉式混練機を用いて２０〜８０℃に保ち、２０００〜５０００ＭＪ／ｍ3のエネルギーで混練する第１混練工程と、
前記第１混練工程において混練された前記混合物に水系分散粒子状アクリル系バインダーを添加し、混練する第２混練工程と
を含む燃料電池セパレーター用水系導電性ペーストの製造方法。
【請求項２】
前記導電性材料は、二次粒子の体積平均粒子径が１００〜１０００μｍのカーボンブラックと体積平均粒子径が１０〜６０μｍのグラファイトとを含むことを特徴とする請求項１記載の燃料電池セパレーター用水系導電性ペーストの製造方法。
【発明の詳細な説明】
【技術分野】
【０００１】
本発明は、チキソ性を有する燃料電池セパレーター用水系導電性ペーストの製造方法に関するものである。
【背景技術】
【０００２】
燃料電池は、環境負荷低減等を目的として検討が行われているエネルギーの供給方法の一つである。特に固体高分子型燃料電池は、他の燃料電池と比べ比較的低温で動作するため、家庭用コジェネシステムや、自動車用電源として期待されている。水素と酸素（空気）を用いる固体高分子型燃料電池は、水素極、固体高分子電解質膜、酸素（空気）極等からなる発電部材を、水素や酸素を供給するセパレーターで挟んだ構造になっている。
【０００３】
上記の様な固体高分子型燃料電池のセパレーターとしては、導電性カーボンとエポキシ等の樹脂との複合材を凹凸のある板状にした成形品や、耐食性金属板をプレス成型したものが知られている。しかし、導電性カーボンを用いた複合材は、成形時間が長く、また、薄くすることができない、割れ欠けし易いという問題があり、さらに実用化のためには非常に高価であるという問題があった。一方、耐食性金属板のプレス成型品は、複合材と比べて薄膜化は容易であり、割れ欠けなどの問題には対応できているが、耐食性金属板は厚さが薄くなりすぎるとプレス成形した凹凸の角部に亀裂が入り易く、また、亀裂発生を防止するために厚くすると重いという問題が有る。
【０００４】
そこで、特許文献１においては、加工しやすい金属板からなるセパレーター基材の表面に耐食性を持たせるために導電性塗膜を形成する方法を採用し、その際に、バインダーとしてスチレン−ブタジエン共重合体、アクリル−スチレン共重合体またはアクリル−シリコーン共重合体を含む導電性ペーストを用いることが提案されている。
【先行技術文献】
【特許文献】
【０００５】
【特許文献１】国際公開第２００３／０４４８８８号
【発明の概要】
【発明が解決しようとする課題】
【０００６】
ところで、導電性ペーストを用いて導電性塗膜を形成する際には、セパレーター基材表面に導電性ペーストを塗布し、その後塗膜の形状を維持する必要があるため、導電性ペーストには所望のチキソ性を付与することが求められる。
本発明の目的は、所望のチキソ性を有する燃料電池セパレーター用水系導電性ペーストの製造方法を提供することである。
【課題を解決するための手段】
【０００７】
本発明者は、鋭意検討の結果、所定の工程を含む製造方法とすることにより、上記目的を達成できることを見出し、本発明を完成するに至った。
【０００８】
即ち、本発明によれば、
（１）  ４％水溶液としたときの粘度が４〜５０ｍＰａ・ｓであるポリビニルアルコールおよび２種類以上の導電性材料を含む混合物であって、前記混合物中の前記導電性材料の含有量が、６０〜８０ｗｔ％である混合物を、密閉式混練機を用いて２０〜８０℃に保ち、２０００〜５０００ＭＪ／ｍ3のエネルギーで混練する第１混練工程と、前記第１混練工程において混練された前記混合物に水系分散粒子状アクリル系バインダーを添加し、混練する第２混練工程とを含む燃料電池セパレーター用水系導電性ペーストの製造方法、
（２）  前記導電性材料は、二次粒子の体積平均粒子径が１００〜１０００μｍのカーボンブラックと体積平均粒子径が１０〜６０μｍのグラファイトとを含むことを特徴とする（１）記載の燃料電池セパレーター用水系導電性ペーストの製造方法
が提供される。
【発明の効果】
【０００９】
本発明によれば、所望のチキソ性を有する燃料電池セパレーター用水系導電性ペーストの製造方法が提供される。
【発明を実施するための形態】
【００１０】
以下本発明について、実施形態を含めてさらに具体的に説明する。本発明の燃料電池セパレーター用水系導電性ペースト（以下、「水系導電性ペースト」ということがある。）の製造方法は、４％水溶液としたときの粘度が４〜５０ｍＰａ・ｓであるポリビニルアルコールおよび２種類以上の導電性材料を含む混合物であって、前記混合物中の前記導電性材料の含有量が、６０〜８０ｗｔ％である混合物を、密閉式混練機を用いて２０〜８０℃に保ち、２０００〜５０００ＭＪ／ｍ3のエネルギーで混練する第１混練工程と、前記第１混練工程において混練された前記混合物に水系分散粒子状アクリル系バインダーを添加し、混練する第２混練工程とを含む。
【００１１】
（第１混練工程）
（導電性材料）
本発明の燃料電池セパレーター用水系導電性ペーストの製造方法の第１混練工程において用いる導電性材料としては、カーボン等を用いることができる。カーボンとしては、グラファイト（具体的には鱗片状黒鉛、人造黒鉛、球状黒鉛など）、黒鉛質の炭素微結晶が数層集まって乱層構造を形成した球状集合体であるカーボンブラック（具体的にはアセチレンブラック、ケッチェンブラック、その他のファーネスブラック、チャンネルブラック、サーマルランプブラックなど）、炭素繊維やカーボンウィスカーなどを用いることができ、グラファイトとカーボンブラックとを併用することが好ましい。
比較的大きい粒子径を有するカーボンブラックと比較的小さい粒子径を有するグラファイトとを併用することで密に充填することができる。
【００１２】
グラファイトとカーボンブラックとを併用する場合には、グラファイト／カーボンブラックの重量比が６０／４０〜９０／１０であることが好ましく、７０／３０〜８５／１５であることがより好ましい。グラファイトの比率が大きすぎると得られる水系導電性ペーストの安定性が低下する。また、カーボンブラックの比率が大きすぎると得られる水系導電性ペーストの粘度が高くなり、基材上における水系導電性ペーストの流動性が失われるため、塗布に適さない。
【００１３】
導電性材料としてグラファイトを用いる場合におけるグラファイトの平均体積粒子径は、得られる水系導電性ペーストの塗料性が良好であり、また、得られる水系導電性ペーストにより形成されるセパレーターの抵抗値が低い観点から、１０〜６０μｍであることが好ましい。
【００１４】
また、導電性材料として、グラファイトを用いる場合において、球状黒鉛を用いると流動性のよい導電性ペーストが得られ、鱗片状黒鉛、人造黒鉛を用いると充填しやすいため、得られる水系導電性ペーストにより形成されるセパレーターの抵抗が低くなる。
【００１５】
また、導電性材料として、カーボンブラックを用いる場合におけるカーボンブラックの体積平均粒子径としては、二次粒子の体積平均粒子径で１００〜１０００μｍが好ましく、３００〜８００μｍであることがより好ましい。なお、カーボンブラックは、二次凝集している。また、カーボンブラックの一次粒子の電気抵抗率は０．１５〜０．２５Ω・ｃｍであることが好ましく、カーボンブラックの一次粒子の比表面積は、４０〜７０ｍ2／ｃｍであることが好ましい。また、カーボンブラックのＤＢＰ（ジブチルフタレート）吸油量としては５０〜４００ｍｌ／１００ｇであることが好ましい。
【００１６】
（ポリビニルアルコール）
本発明の燃料電池セパレーター用水系導電性ペーストの製造方法の第１混練工程においてはポリビニルアルコールを用いる。ポリビニルアルコールを用いることにより、得られる水系導電性ペーストにより形成されるセパレーターの耐酸性を向上させることができ、また、導電性材料の分散性を向上させることができる。
【００１７】
第１混練工程において用いるポリビニルアルコールの重量平均分子量（Ｍｗ）は、５０，０００〜５００，０００であることが好ましい。ポリビニルアルコールのＭｗが小さすぎると、得られる水系導電性ペーストの粘度が低くなり、ポリビニルアルコールのＭｗが大きすぎると高粘度となるため均一な導電性ペーストを得ることが困難となる。
【００１８】
また、第１混練工程において用いるポリビニルアルコールのケン化度は、好ましくは９５％以上、より好ましくは９８％以上である。ポリビニルアルコールのケン化度が低すぎると、得られる水系導電性ペーストにより形成されるセパレーターの耐酸性を十分なものとすることができない。
【００１９】
また、第１混練工程においては、上述のポリビニルアルコールを水に溶解させて水溶液として用いるが、ポリビニルアルコール水溶液の粘度は、２０℃における４ｗｔ％水溶液の粘度として、４〜５０ｍＰａ・ｓ、好ましくは５〜４５ｍＰａ・ｓである。
【００２０】
（その他成分）
（高沸点アルコール）
本発明の燃料電池セパレーター用水系導電性ペーストの製造方法においては、乾燥速度を調整し、平滑な塗膜を形成する観点から、導電性材料、ポリビニルアルコールの他に高沸点アルコールを用いてもよい。高沸点アルコールは、第１混練工程及び第２混練工程のいずれにおいて添加してもよいが、導電性ペーストの固形分濃度が高い状態で混練ができる観点から、第１混練工程が終了した後、即ち後述する第２混練工程における混練を行う際に添加することが好ましい。
【００２１】
高沸点アルコールの沸点は、燃料電池セパレーターを形成する際に乾燥速度を調整することができ、また、平滑な塗膜を形成することができ、さらに導電性材料のマイグレーションを防止する観点から、好ましくは１００〜３００℃、より好ましくは１００〜２００℃である。このような高沸点アルコールとしては、グリセリン；エチレングリコール、ジエチレングリコール、ポリエチレングリコール、プロピレングリコール、ジプロピレングリコール、ポリプロピレングリコール等のグリコール類、エチルセルソルブ、ブチルセルソルブ等のセルソルブ類が挙げられる。これらの中でも、プロピレングリコールを用いることが好ましい。
【００２２】
（混合物の混練方法）
第１混練工程においては、上述の導電性材料、ポリビニルアルコール、水および必要に応じて添加される高沸点アルコールを含む混合物を混練機にて混練する。
【００２３】
混合物中、導電性材料の含有割合は、６０〜８０ｗｔ％、より好ましくは６５〜７５ｗｔ％である。導電性材料の含有割合が高すぎると、得られる水系導電性ペーストの粘度が増加し、流動性が失われるため塗布に適さない。また、この場合に導電性塗膜を形成したとしても導電性塗膜にクラックが生じる。また、導電性材料の含有割合が低すぎると、導電性塗膜を形成する際の乾燥時間やエネルギーが増加し、導電性塗膜を得るためのコストが増加する。
【００２４】
また、混合物中、ポリビニルアルコールの含有量は、（導電性材料）／（ポリビニルアルコール）の重量比にて、１００／２〜１００／５、好ましくは１００／２〜１００／４である。導電性材料の重量比が大きすぎると、得られる水系導電性ペーストを用いて形成されるセパレーターの抵抗が上昇する。
【００２５】
また、高沸点アルコールを添加する場合における混合物中の高沸点アルコールの含有量は、（高沸点アルコール）／（水）の重量比にて、１０／９０〜８０／２０、好ましくは３５／６５〜６５／３５、より好ましくは４０／６０〜６０／４０である。ポリビニルアルコールと高沸点アルコールとを併用することで、分散性を向上させることができる。高沸点アルコールの含有量が多すぎると、チキソ性の高い導電性ペーストを得ることができない。また、高沸点アルコールの含有量が少なすぎると、得られる水系導電性ペーストを用いて形成される塗膜を平滑にすることが困難となる。
【００２６】
第１混練工程において用いる混練機としては、バンバリーミキサーなどの密閉式混錬機を用いる。
また、第１混練工程においては、混練中の極端な発熱を抑制する観点から、温度を２０〜８０℃の範囲に、好ましくは３０〜７０℃の範囲に、特に好ましくは４０〜６０℃の範囲に保つ。
【００２７】
また、第１混練工程においては、上述の混合物を２０００〜５０００ＭＪ／ｍ3のエネルギーで混練する。混練工程において混合物にかけるエネルギーが大きすぎると、多くのエネルギーが必要となり、また、導電性材料の再凝集が起こり、得られる水系導電性ペーストにより形成される塗膜の表面が荒くなる。また、第１混練工程において混合物にかけるエネルギーが小さすぎると、導電材料の粒子がほぐれず、十分に分散しないため、得られる水系導電性ペーストにより形成される塗膜の表面が荒くなる。
【００２８】
また、第１混練工程後における導電性材料の粒子径分布は、得られる水系導電性ペーストのと両性がよく、導電性ペーストにより形成される塗膜が平滑性に優れる観点から、０．１〜０．８μｍおよび０．１〜６０μｍの２つのピークを有することが好ましい。
【００２９】
（第２混練工程）
（アクリル系バインダー）
本発明の燃料電池セパレーター用水系導電性ペーストの製造方法の第２混練工程に用いる水系分散粒子状アクリル系バインダーは、通常、水等の水系の分散媒に分散された分散液の状態で使用される。また、アクリル系バインダーとしては、酸変性ポリアクリレート、ニトリル変性ポリアクリレート等を用いるのが好ましい。酸変性ポリアクリレートとしては、酸モノマーとアクリレートモノマーとの共重合体等が挙げられ、ニトリル変性ポリアクリレートとしては、アクリロニトリルとアクリレートモノマーとの共重合体等が挙げられる。また、酸モノマー及びアクリロニトリルとアクリレートモノマーとを共重合させた共重合体を用いてもよい。
【００３０】
酸モノマーとしては、アクリル酸、メタアクリル酸等が挙げられる。アクリレートモノマーとしては、エチルアクリレート、ブチルアクリレート、２エチルヘキシルアクリレート（２ＥＨＡ）、イソノニルアクリレート等が挙げられる。尚、前記「アクリレート」は、メタアクリレートも含む（以降も同じ）。
【００３１】
また、アクリル系バインダーポリマーの共重合の際に用いるアクリレートモノマーの量は、アクリル酸または／およびアクリロニトリルとアクリレートモノマーとを合わせた量を１００重量部として、通常５０〜９５重量部、好ましくは６５〜９０重量部、より好ましくは７０〜８５重量部である。アクリレートモノマーの量が少なすぎると形成される導電性塗膜が割れやすくなり、また、アクリレートモノマーの量が多すぎると形成される導電性塗膜の剥離強度が低下する。
【００３２】
なお、酸変性ポリアクリレートまたは／およびニトリル変性ポリアクリレートは、公知の重合方法により得ることができる。例えば、アクリル酸または／およびアクリロニトリル、アクリレートモノマー、シードラテックスを水に添加して攪拌した後に、所定の温度まで昇温させ、過硫酸カリウム水溶液等の重合開始剤を添加することにより重合反応を開始させる。そして、所定の重合添加率となるまで重合反応を継続させる。その後、反応溶液を冷却させ未反応単量体を除去した後に、所定の固形分濃度、ｐＨに調整することによりバインダーポリマーを得ることができる。
【００３３】
ここで、重合開始剤は特に限定されないが、具体例としては、例えば、過硫酸ナトリウム、過硫酸カリウム、過硫酸アンモニウム、過リン酸カリウム、過酸化水素等の無機過酸化物；ジイソプロピルベンゼンハイドロパーオキサイド、クメンハイドロパーオキサイド、ｔ−ブチルハイドロパーオキサイド、１，１，３，３−テトラメチルブチルハイドロパーオキサイド、ジ−ｔ−ブチルパーオキサイド、イソブチリルパーオキサイド、ベンゾイルパーオキサイド等の有機過酸化物；アゾビスイソブチロニトリル、アゾビス−２，４−ジメチルバレロニトリル、アゾビスイソ酪酸メチル等のアゾ化合物等を挙げることができる。なかでも、過硫酸カリウム、過硫酸アンモニウムなどの過硫酸塩が好ましい。これらの重合開始剤は、それぞれ単独で、あるいは２種類以上を組み合わせて使用することができる。重合開始剤の使用量は、その種類によって異なるが、アクリル酸または／およびアクリロニトリルとアクリレートモノマーの合計量１００重量部に対して、好ましくは０．０１〜５重量部、より好ましくは０．０５〜１重量部である。
【００３４】
また、バインダーポリマーの重合反応を行う際に、必要に応じて界面活性剤等を添加することができる。界面活性剤としては、ナトリウムドデシルベンゼンサルフェート、アンモニウムラウリルサルフェート等のアニオン性界面活性剤等を挙げることができる。
【００３５】
本発明の水系導電性ペーストには、必要に応じてさらに添加剤を加えてもよい。添加剤としては、シリコン系やフッ素系の消泡剤、ポリアクリル酸やポリビニルアルコールなどの粘度調整剤等が挙げられる。
【００３６】
（水系導電性ペースト）
本発明の燃料電池セパレーター用水系導電性ペーストの製造方法に係る水系導電性ペーストは、上述の第１混練工程において混練した混合物にアクリル系バインダー及び必要に応じて添加される高沸点アルコールや添加剤を添加し、混合することにより得られる。即ち、本発明に係る水系導電性ペーストは第１混練工程および第２混練工程の二段階練りを行うことにより得られ、二段階練りを行うことにより分散性を向上させることができる。
【００３７】
アクリル系バインダーを用いることにより、得られる水系導電性ペーストにより形成されるセパレーターの耐酸性が向上する。なお、第１混練工程においてアクリル系バインダーを添加するとラテックス粒子が凝集するため、アクリル系バインダーの分散性が悪くなる。
【００３８】
第２混練工程におけるアクリル系バインダーの添加量は、水系導電性ペーストにより形成される塗膜が接着強度に優れ、抵抗値が低い観点から、（導電性材料）／（アクリル系バインダー）の重量比にて、１００／２〜１００／５、好ましくは１００／２〜１００／４である。アクリル系バインダーの添加量が少なすぎると、水系導電性ペーストにより形成される塗膜の接着強度が弱くなる。また、アクリル系バインダーの添加量が多すぎると、水系導電性ペーストにより形成されるセパレーターの抵抗が大きくなる。
【００３９】
水系導電性ペーストの製造方法としては、特に限定されないが、各材料をディスパーやロール、バンバリーミキサー、押し出し機、などを用いて混合する方法が挙げられる。好ましく用いられる混練機は、バンバリーミキサーなどの密閉式混錬機である。
【００４０】
また、得られる水系導電性ペーストの、せん断速度が０．０１（１／ｓ）以下における粘度は、１．０×１０6Ｐａ・ｓ以上、好ましくは１．０×１０6〜５×１０6Ｐａ・ｓ、より好ましくは１×１０6〜３×１０6Ｐａ・ｓである。せん断速度が０．０１（１／ｓ）以下における粘度が大きすぎると、水系導電性ペーストにより形成される塗膜の平滑性が悪くなる。また、せん断速度が０．０１（１／ｓ）以下における粘度が小さすぎると、水系導電性ペーストにより形成される塗膜の形状維持性が悪くなる。
【００４１】
また、得られる水系導電性ペーストの、せん断速度が１０（１／ｓ）以上における粘度は、水系導電性ペーストにより形成される塗膜の形状維持性および平滑性が良好である観点から、１５００Ｐａ・ｓ以下、好ましくは４００〜１２００Ｐａ・ｓ、より好ましくは６００〜８００Ｐａ・ｓである。せん断速度が１０（１／ｓ）以上における粘度が大きすぎると得られる水系導電性ペーストの流動性が悪くなり、水系導電性ペーストにより形成される塗膜の平滑性が悪くなる。
【００４２】
（導電性塗膜）
本発明の燃料電池セパレーター用水系導電性ペーストの製造方法に係る水系導電性塗料を、燃料電池のセパレーターの基材として用いられる金属材料または炭素材料等の上に塗布して乾燥することにより導電性塗膜を形成することができる。塗布方法としては、例えば、ダイコート法、ドクターブレード法、ディップ法、リバースロール法、ダイレクトロール法、グラビア法、エクストルージョン法、スクリーン印刷、ハケ塗りなどが挙げられる。基材上に導電性塗膜を形成することにより、燃料電池のセパレーター、電磁波吸収体、導電回路、導電コネクタ等として用いることができる。
本発明によれば、チキソ性に優れた水系導電性ペーストを得ることができる燃料電池セパレーター用水系導電性ペーストの製造方法を提供することができる。
【実施例】
【００４３】
以下、実施例および比較例により本発明をさらに具体的に説明するが、これらの実施例に限定されるものではない。なお、実施例および比較例における部および％は、特に断りのない限り質量基準である。実施例および比較例における各特性は、下記の方法に従い測定した。
【００４４】
（水系導電性ペーストの中のカーボンの粒子径分布）
作製した水系導電性ペーストをイオン交換水で３０倍に希釈した後、超音波装置を用いて５分間分散処理を行った。次に、分散処理を行った水系導電性ペーストの吸光度が０．１〜０．２となるように測定サンプルを調製し、レーザー回折式粒子径分布測定装置（島津製作所製  ＳＡＬＤ−２３００）を用いてカーボンの体積基準における粒子径分布を得た。この粒子径分布からピークの粒子径を求めた。
【００４５】
（水系導電性ペーストの粘度）
実施例および比較例で得られた水系導電性ペーストのせん断速度が０．０１（１/ｓ）の場合の粘度η1およびせん断速度が１０（１／ｓ）の場合の粘度η2をレオメーター（アントンパール社製  ＭＣＲ３０２）を用いて、２５℃で測定した。
【００４６】
（流動性）
ＰＥＴフィルム上に、実施例および比較例で得られた水系導電性ペーストをギャップ５００μｍのドクターブレードで塗工した。形成した塗膜を９０℃で１時間乾燥し、試験シートとした。該シート表面の外観をレーザー顕微鏡（ＫＥＹＥＮＣＥ社製  形状測定レーザマイクロスコープ  ＶＫ-８７００）にて、１０倍の倍率で０．５ｃｍ×０．５ｃｍの塗膜の亀裂を観察し、下記の基準により評価した。結果を表１〜３に示した。
Ａ：０．５ｃｍ×０．５ｃｍの塗膜上に０．０１ｍｍ以上の亀裂がない
Ｂ：０．０５ｍｍ以上の亀裂がない
Ｃ：０．１ｍｍ以上の亀裂がある
【００４７】
（平滑性）
上述の流動性の評価において用いた試験シートと同様に試験シートを作製し、塗膜の表面の粗さをレーザー式深度計（ＫＥＹＥＮＣＥ社製  形状測定レーザマイクロスコープ  ＶＫ-８７００）を用いて、３回測定した平均値をＲａとして求めた。Ｒａは、下記の基準により評価した。Ｒａは、１０μｍ未満であると平滑であることを示している。
Ａ：Ｒａ＜１０μｍ
Ｂ：１０μｍ≦Ｒａ＜１５μｍ
Ｃ：Ｒａ≧１５μｍ
【００４８】
（形状維持性）
ＰＥＴフィルム上に、実施例および比較例で得られた水系導電性ペーストを幅６０ｍｍ、ギャップ５００μｍのドクターブレードで塗布形成した塗膜を９０℃で１時間乾燥し、試験シートを作製した。試験シートの乾燥前後の塗工幅の広がりをノギスで測定し、下記の基準により形状維持性を評価した。
Ａ：塗工幅の広がりが０．１ｍｍ未満
Ｂ：塗工幅の広がりが０．１ｍｍ以上０．３ｍｍ未満
Ｃ：塗工幅の広がりが０．３ｍｍ以上
【００４９】
（抵抗値）
上述の形状維持性の評価において用いた試験シートと同様の試験シートを作製した。この試験シートを所定の大きさに切り出し、金属端子を表面に接触させて体積抵抗率を測定し、下記の基準により評価した。体積抵抗率は、１０ｍΩｃｍ以下であると良好である。
Ａ：１０ｍΩｃｍ未満
Ｂ：１０ｍΩｃｍ以上２０ｍΩｃｍ未満
Ｃ：２０ｍΩｃｍ以上
【００５０】
（実施例１）
（バインダーポリマー１の製造）
攪拌装置を備えたステンレス製耐圧反応器に、シードラテックス（スチレン３８部、メチルメタアクリレート６０部及びメタクリル酸２部を重合して得られる、粒子径７０ｎｍの重合体粒子のラテックス）を固形分にて３部、２エチルヘキシルアクリレート８０部、アクリロニトリル２０部、アンモニウムラウリルサルフェート（アニオン性界面活性剤）２部、およびイオン交換水１０８部を添加し、攪拌した。次いで、反応器内の温度を６０℃に昇温した後、４％過硫酸カリウム水溶液１０部を投入して重合反応を開始させた。そして、重合反応を進行させ、重合転化率が７０％に達したとき、反応温度を７０℃に昇温した。反応温度を７０℃に維持しながら、重合転化率が９７％に達するまで、重合反応を継続した。反応系を室温まで冷却して、重合反応を停止し、減圧して未反応単量体を除去した。イオン交換水を添加し、固形分濃度を４５％、分散液のｐＨを７．５に調整することにより、バインダーポリマー１の分散液を得た。なお、分散液のｐＨの調整は、１０％アンモニア水溶液を添加することにより行った。得られた粒子状のバインダーポリマーの体積平均粒子径は、０．３３μｍであった。
【００５１】
（水系導電性ペーストの製造）
カーボン、ポリビニルアルコール及び水を含む混合物を、バンバリーミキサー（ラボプラストミル  株式会社東洋精機製作所製）を用いて、５０℃において６０ｒｐｍで２５分間混練、粉砕し、この混合物にかけるエネルギーが３５００ＭＪ／ｍ3となるまで混練することにより１段階目の混練工程を行った。その後、プロピレングリコールおよびバインダーポリマー１の分散液を加え、１０ｒｐｍで１５分間混錬する２段階目の混練工程を行い、水系導電性ペーストを作製した。
【００５２】
ここで、混合物全体（１００部）に対してカーボンを７０部用いた。また、カーボンとしてはグラファイト８５部に対してカーボンブラックを１５部用いた。なお、グラファイト及びカーボンブラックとしては下記のものを用いた。
・グラファイト：伊藤黒鉛工業株式会社  鱗状黒鉛  ＳＲＰ−１５０  （体積平均粒子径：２８μｍ）
・カーボンブラック：電気化学工業株式会社製  デンカブラック  （二次粒子の体積平均粒子径：５００μｍ、ＤＢＰ（ジブチルフタレート）吸油量５０〜４００ｍｌ／１００ｇ）
【００５３】
また、カーボン１００部に対してポリビニルアルコールを３部用いた。ポリビニルアルコールとしては、４％水溶液とした場合の粘度が５．５ｍＰａ・ｓ（２０℃）であるポリビニルアルコール（日本酢ビ・ポバール株式会社製ＪＦ−０５、ケン化度：９８〜９９％）を用いた。また、プロピレングリコールは、得られる水系導電性ペーストにおいてプロピレングリコール５５部に対して水４５部となるように用いた。また、カーボン１００部に対してバインダーポリマー１を３部用いた。
【００５４】
混練後のカーボンの粒子径分布は、０．５μｍおよび２０μｍの２つのピークを有していた。
【００５５】
得られた水系導電性ペーストの、せん断速度が０．０１（１／ｓ）における粘度η1は、１．８×１０6Ｐａ・ｓ、せん断速度が１０（１／ｓ）における粘度η2は、６００Ｐａ・ｓであった。
【００５６】
（実施例２）
用いるポリビニルアルコール水溶液を、４％水溶液とした場合の粘度が２０ｍＰａ・ｓ（２０℃）であるポリビニルアルコール（日本酢ビ・ポバール株式会社製ＪＦ−７とＪＦ−１０を７：３（重量比）で混合したもの、ケン化度：９８〜９９％）をとした以外は、実施例１と同様に水系導電性ペーストの製造を行った。
【００５７】
得られた水系導電性ペーストの、せん断速度が０．０１（１／ｓ）における粘度η1は、２．３×１０6Ｐａ・ｓ、せん断速度が１０（１／ｓ）における粘度η2は、１０００Ｐａ・ｓであった。
【００５８】
（実施例３）
用いるポリビニルアルコールの種類を、４％水溶液とした場合の粘度が４０ｍＰａ・ｓ（２０℃））であるポリビニルアルコール（日本酢ビ・ポバール株式会社製ＪＦ−２０、ケン化度：９８〜９９％）をとした以外は、実施例１と同様に水系導電性ペーストの製造を行った。
【００５９】
得られた水系導電性ペーストの、せん断速度が０．０１（１／ｓ）における粘度η1は、２．９×１０6Ｐａ・ｓ、せん断速度が１０（１／ｓ）における粘度η2は、１４００Ｐａ・ｓであった。
【００６０】
（実施例４）
混合物全体（１００部）に対してカーボンを８５部用いた以外は、実施例１と同様に水系導電性ペーストの製造を行った。
【００６１】
得られた水系導電性ペーストの、せん断速度が０．０１（１／ｓ）における粘度η1は、２．４×１０6Ｐａ・ｓ、せん断速度が１０（１／ｓ）における粘度η2は、１３００Ｐａ・ｓであった。
【００６２】
（実施例５）
用いるカーボンの組成を、グラファイト７０部に対してカーボンブラックを３０部とした以外は、実施例１と同様に水系導電性ペーストの製造を行った。
【００６３】
得られた水系導電性ペーストの、せん断速度が０．０１（１／ｓ）における粘度η1は、１．９×１０6Ｐａ・ｓ、せん断速度が１０（１／ｓ）における粘度η2は、７００Ｐａ・ｓであった。
【００６４】
（実施例６）
用いるグラファイトの種類をグラファイト（伊藤黒鉛工業株式会社  鱗片状黒鉛  Ｚ−５０（体積平均粒子径：４５μｍ））とした以外は、実施例１と同様に水系導電性ペーストの製造を行った。
【００６５】
混練後のカーボンの粒子径分布は、０．５μｍおよび５０μｍの２つのピークを有していた。また、得られた水系導電性ペーストの、せん断速度が０．０１（１／ｓ）における粘度η1は、２．０×１０6Ｐａ・ｓ、せん断速度が１０（１／ｓ）における粘度η2は、１１００Ｐａ・ｓであった。
【００６６】
（実施例７）
カーボン、ポリビニルアルコールおよび水を含む混合物を混練する際のエネルギーが２３００ＭＪ／ｍ3となるように混練した以外は、実施例１と同様に水系導電性ペーストの製造を行った。
【００６７】
混練後のカーボンの粒子径分布は、０．７μｍおよび２０μｍの２つのピークを有していた。得られた水系導電性ペーストの、せん断速度が０．０１（１／ｓ）における粘度η1は、１．５×１０6Ｐａ・ｓ、せん断速度が１０（１／ｓ）における粘度η2は、４００Ｐａ・ｓであった。
【００６８】
（実施例８）
カーボン、ポリビニルアルコールおよび水を含む混合物を混練する際のエネルギーが４４００ＭＪ／ｍ3となるように混練した以外は、実施例１と同様に水系導電性ペーストの製造を行った。
【００６９】
混練後のカーボンの粒子径分布は、０．３μｍおよび２０μｍの２つのピークを有していた。得られた水系導電性ペーストの、せん断速度が０．０１（１／ｓ）における粘度η1は、２．１×１０6Ｐａ・ｓ、せん断速度が１０（１／ｓ）における粘度η2は、１１００Ｐａ・ｓであった。
【００７０】
（実施例９）
プロピレングリコールに代えて、エチレングリコールを用いた以外は、実施例１と同様に水系導電性ペーストの製造を行った。
【００７１】
得られた水系導電性ペーストの、せん断速度が０．０１（１／ｓ）における粘度η1は、１．８×１０6Ｐａ・ｓ、せん断速度が１０（１／ｓ）における粘度η2は、６００Ｐａ・ｓであった。
【００７２】
（実施例１０）
プロピレングリコールに代えて、ジプロピレングリコールを用いた以外は、実施例１と同様に水系導電性ペーストの製造を行った。
【００７３】
得られた水系導電性ペーストの、せん断速度が０．０１（１／ｓ）における粘度η1は、１．８×１０6Ｐａ・ｓ、せん断速度が１０（１／ｓ）における粘度η2は、６００Ｐａ・ｓであった。
【００７４】
（実施例１１）
第２混練工程において添加したプロピレングリコールを、第１混練工程および第２混練工程において分けて添加した以外は、実施例１と同様に水系導電性ペーストの製造を行った。
【００７５】
得られた水系導電性ペーストの、せん断速度が０．０１（１／ｓ）における粘度η1は、１．６×１０6Ｐａ・ｓ、せん断速度が１０（１／ｓ）における粘度η2は、５００Ｐａ・ｓであった。
【００７６】
（実施例１２）
プロピレングリコールを加えなかった以外は、実施例１と同様に水系導電性ペーストの製造を行った。
【００７７】
得られた水系導電性ペーストの、せん断速度が０．０１（１／ｓ）における粘度η1は、２．９×１０6Ｐａ・ｓ、せん断速度が１０（１／ｓ）における粘度η2は、１４００Ｐａ・ｓであった。
【００７８】
（実施例１３）
水系導電性ペーストの製造においてプロピレングリコールとして、プロピレングリコール７０部に対して水３０部の組成を有する溶液を用いた以外は、実施例１と同様に水系導電性ペーストの製造を行った。
【００７９】
得られた水系導電性ペーストの、せん断速度が０．０１（１／ｓ）における粘度η1は、１．９×１０6Ｐａ・ｓ、せん断速度が１０（１／ｓ）における粘度η2は、４００Ｐａ・ｓであった。
【００８０】
（実施例１４）
水系導電性ペーストの製造においてプロピレングリコールとして、プロピレングリコール３０部に対して水７０部の組成を有する溶液を用いた以外は、実施例１と同様に水系導電性ペーストの製造を行った。
【００８１】
得られた水系導電性ペーストの、せん断速度が０．０１（１／ｓ）における粘度η1は、１．９×１０6Ｐａ・ｓ、せん断速度が１０（１／ｓ）における粘度η2は、１１００Ｐａ・ｓであった。
【００８２】
（実施例１５）
カーボン１００部に対して用いるポリビニルアルコールの量を２部とした以外は、実施例１と同様に水系導電性ペーストの製造を行った。
【００８３】
得られた水系導電性ペーストの、せん断速度が０．０１（１／ｓ）における粘度η1は、３．５×１０6Ｐａ・ｓ、せん断速度が１０（１／ｓ）における粘度η2は、１２００Ｐａ・ｓであった。
【００８４】
（実施例１６）
カーボン１００部に対して用いるバインダーポリマー１の量を５部とした以外は、実施例１と同様に水系導電性ペーストの製造を行った。
【００８５】
得られた水系導電性ペーストの、せん断速度が０．０１（１／ｓ）における粘度η1は、１．６×１０6Ｐａ・ｓ、せん断速度が１０（１／ｓ）における粘度η2は、４００Ｐａ・ｓであった。
【００８６】
（比較例１）
用いるポリビニルアルコールの種類を、４％水溶液とした場合の粘度が３．５ｍＰａ・ｓ（２０℃））であるポリビニルアルコール（日本酢ビ・ポバール株式会社製ＪＦ−３、ケン化度：９８〜９９％）をとした以外は、実施例１と同様に水系導電性ペーストの製造を行った。
【００８７】
得られた水系導電性ペーストの、せん断速度が０．０１（１／ｓ）における粘度η1は、０．７×１０6Ｐａ・ｓ、せん断速度が１０（１／ｓ）における粘度η2は、６００Ｐａ・ｓであった。
【００８８】
（比較例２）
用いるポリビニルアルコールの種類を、４％水溶液とした場合の粘度が６７ｍＰａ・ｓ（２０℃））であるポリビニルアルコール（日本酢ビ・ポバール株式会社製ＪＣ−２５、ケン化度：９８〜９９％）をとした以外は、実施例１と同様に水系導電性ペーストの製造を行った。
【００８９】
得られた水系導電性ペーストの、せん断速度が０．０１（１／ｓ）における粘度η1は、８．０×１０6Ｐａ・ｓ、せん断速度が１０（１／ｓ）における粘度η2は、４０００Ｐａ・ｓであった。
【００９０】
（比較例３）
混合物全体（１００部）に対してカーボンを５０部用いた以外は、実施例１と同様に水系導電性ペーストの製造を行った。
【００９１】
得られた水系導電性ペーストの、せん断速度が０．０１（１／ｓ）における粘度η1は、０．７×１０6Ｐａ・ｓ、せん断速度が１０（１／ｓ）における粘度η2は、５００Ｐａ・ｓであった。
【００９２】
（比較例４）
混合物全体に対してカーボンを９３部用いた以外は、実施例１と同様に水系導電性ペーストの製造を行った。
【００９３】
得られた水系導電性ペーストの、せん断速度が０．０１（１／ｓ）における粘度η1は、７．０×１０6Ｐａ・ｓ、せん断速度が１０（１／ｓ）における粘度η2は、３５００Ｐａ・ｓであった。
【００９４】
（比較例５）
混練の際に用いる混練機をディスパーとした以外は、実施例１と同様に水系導電性ペーストの製造を行った。
【００９５】
混練後のカーボンの粒子径分布は、１．５μｍおよび２５μｍの２つのピークを有していた。得られた水系導電性ペーストの、せん断速度が０．０１（１／ｓ）における粘度η1は、１．８×１０6Ｐａ・ｓ、せん断速度が１０（１／ｓ）における粘度η2は、１５００Ｐａ・ｓであった。
【００９６】
（比較例６）
混練の際の温度を１００℃とした以外は、実施例１と同様に水系導電性ペーストの製造を行った。
【００９７】
得られた水系導電性ペーストの、せん断速度が０．０１（１／ｓ）における粘度η1は、２．５×１０6Ｐａ・ｓ、せん断速度が１０（１／ｓ）における粘度η2は、２５００Ｐａ・ｓであった。
【００９８】
（比較例７）
カーボン、ポリビニルアルコール水溶液、プロピレングリコールを含む混合物を混練する際のエネルギーが５７００ＭＪ／ｍ3となるように混練した以外は、実施例１と同様に水系導電性ペーストの製造を行った。
混練後のカーボンの粒子径分布は、１．２μｍおよび２０μｍの２つのピークを有していた。
【００９９】
得られた水系導電性ペーストの、せん断速度が０．０１（１／ｓ）以下における粘度η1は、３．５×１０6Ｐａ・ｓ、せん断速度が１０（１／ｓ）以上における粘度η2は、３０００Ｐａ・ｓであった。
【０１００】
（比較例８）
カーボン、ポリビニルアルコール水溶液、プロピレングリコールを含む混合物を混練する際のエネルギーが１４００ＭＪ／ｍ3となるように混練した以外は、実施例１と同様に水系導電性ペーストの製造を行った。
【０１０１】
混練後のカーボンの粒子径分布は、２．０μｍおよび２０μｍの２つのピークを有していた。
【０１０２】
得られた水系導電性ペーストの、せん断速度が０．０１（１／ｓ）以下における粘度η1は、１．３×１０6Ｐａ・ｓ、せん断速度が１０（１／ｓ）以上における粘度η2は、２５００Ｐａ・ｓであった。
【０１０３】
（比較例９）
１段階目の混練工程においてカーボン、ポリビニルアルコール及び水に加えて、プロピレングリコール及びバインダーポリマー１分散液を混練し、１段階目の混練工程の終了後何も添加せずに２段階目の混練工程を行った以外は、実施例１と同様に水系導電性ペーストの製造を行った。
【０１０４】
得られた水系導電性ペーストの、せん断速度が０．０１（１／ｓ）以下における粘度η1は、２．８×１０6Ｐａ・ｓ、せん断速度が１０（１／ｓ）以上における粘度η2は、４２００Ｐａ・ｓであった。
【０１０５】
【表１】
2015220162.tif 000002
【０１０６】
【表２】
2015220162.tif 000003
【０１０７】
【表３】
2015220162.tif 000004
【０１０８】
表１〜表３に示すように第１混練工程において４％水溶液としたときの粘度が４〜５０ｍＰａ・ｓであるポリビニルアルコール、グラファイト、カーボンブラックを含む混合物であって、この混合物中のグラファイトおよびカーボンブラックの合計含有量が、６０〜８０ｗｔ％である混合物を、バンバリーミキサーを用いて２０〜８０℃に保ち、２０００〜５０００ＭＪ／ｍ3のエネルギーで混練し、さらに第２混練工程において、第１混練工程で混練した混合物にアクリル系バインダーを添加し、混練すると得られる水系導電性ペーストはチキソ性が良好であり、また、この水系導電性ペーストにより形成される塗膜の流動性、平滑性、形状維持性及び抵抗値の各特性のバランスがとれ、良好であった。